【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
接着剤処方物であって、
開始剤を含む活性剤部、及び
接着剤部
を含み、しかも該接着剤部は
アクリレートモノマー若しくはメタクリレートモノマー又はそれらの組合わせ、還元剤、及び
該接着剤部の少なくとも１重量パーセントを構成するキレート化剤溶液
を含む接着剤処方物。
【請求項２】
開始剤対還元剤のモル比が、約０．５から約１０の範囲にある、請求項１に記載の接着剤処方物。
【請求項３】
キレート化剤溶液中のキレート化剤が、六座配位子、二座配位子若しくは三座配位子又はそれらのいずれかの組合わせを含む、請求項１に記載の接着剤処方物。
【請求項４】
キレート化剤が、エチレンジアミン四酢酸四ナトリウム塩（ＥＤＴＡＮａ4）を含む、請求項３に記載の接着剤処方物。
【請求項５】
活性剤部が共開始剤を含み、共開始剤対開始剤のモル比が、約０．５より小さい、請求項１に記載の接着剤処方物。
【請求項６】
接着剤処方物であって、
アクリレートモノマー若しくはメタクリレートモノマー又はそれらの組合わせを含むモノマー、
過酸化物を含む単独開始剤又は一次開始剤開始剤、
還元剤、しかも前記単独開始剤又は一次開始剤対還元剤のモル比は約０．５から約１０の範囲にあり、及び
該モノマーに実質的に可溶な靱性化剤であって、−５０℃（−５８°Ｆ）より低い少なくとも１つのドメインのガラス転移温度を有するコポリマーを含む靱性化剤
を含む接着剤処方物。
【請求項７】
靱性化剤が弾性ポリマーを含む、請求項６に記載の接着剤処方物。
【請求項８】
靱性化剤がブロックコポリマーを含む、請求項６に記載の接着剤処方物。
【請求項９】
靱性化剤が、スチレン−ブタジエン−スチレン（ＳＢＳ）コポリマーを含む、請求項６に記載の接着剤処方物。
【請求項１０】
靱性化剤が、ラジアル型のポリマーを含む、請求項６に記載の接着剤処方物。
【請求項１１】
衝撃改質剤を含む、請求項６に記載の接着剤処方物。
【請求項１２】
衝撃改質剤が、コア−シェル構造化ポリマーを含む、請求項１１に記載の接着剤処方物。
【請求項１３】
衝撃改質剤が、メタクリレート−ブタジエン−スチレン（ＭＢＳ）コポリマーを含む、請求項１１に記載の接着剤処方物。
【請求項１４】
約−２５℃から約−５０℃（約−１３°Ｆから約−５８°Ｆ）の範囲の少なくとも１つのドメインのガラス転移温度を有する第２靱性化剤を含む、請求項６に記載の接着剤処方物。
【請求項１５】
第２靱性化剤がポリクロロプレンを含む、請求項１４に記載の接着剤処方物。
【請求項１６】
ロウを含む、請求項６に記載の接着剤処方物。
【請求項１７】
接着剤を製造する方法であって、
開始剤を含む活性剤部を調製し、そして
キレート化剤溶液と、アクリレートモノマー又はメタクリレートモノマーの少なくとも一方とを含む接着剤部を調製し、しかも該キレート化剤溶液は該接着剤部の少なくとも約１重量パーセントを構成する
ことを含む方法。
【請求項１８】
接着剤部対活性剤部の容量比が、約１００：１から約２：１の範囲にある、請求項１７に記載の接着剤処方物。
【請求項１９】
接着剤部又は活性剤部の少なくとも一方が、リン酸エステルを含む付着促進剤を含む、請求項１７に記載の接着剤系。
【請求項２０】
開始剤対還元剤の前もって決定されたモル比にて開始剤及び還元剤を含む既知接着剤より低い重量損失を有する接着剤を製造する方法であって、
還元剤を含む接着剤部を用意し、そして
該接着剤部とは別個である活性剤部を用意し、しかも該活性剤部は開始剤を含み、
しかも該接着剤が、硬化中の接着剤の重量損失が、０．５重量パーセントより少なく、また硬化中該既知接着剤より低い重量損失を有するように、該前もって決定されたモル比より小さい開始剤対還元剤のモル比にて該還元剤及び該開始剤を用意する
ことを含む方法。
【請求項２１】
接着剤のピーク発熱温度が、既知接着剤のピーク発熱温度より低い、請求項２０に記載の方法。
【請求項２２】
硬化中の接着剤のモノマー沸騰が、硬化中の既知接着剤のモノマー沸騰より少ない、請求項２０に記載の方法。
【請求項２３】
接着剤を製造する方法であって、
モノマー及び還元剤を含む接着剤部を調製し、
開始剤を含む活性剤部を調製し、そして
該接着剤の硬化中該接着剤の重量損失を少なくとも１重量パーセント低減するために、ポリビニルアセテート若しくはその誘導体又はそれらの組合わせを該接着剤部又は該活性剤部の少なくとも一方に添加する
ことを含む方法。
【請求項２４】
接着剤を製造する方法であって、
ポリマーでない開始剤を含む第１パートを調製し、そして
第１パートとは別個の第２パートであって、アクリレートモノマー若しくはメタクリレートモノマー又はそれらの組合わせを含む第２パートを調製し、
しかも第１パート又は第２パートの少なくとも一方は、靱性化剤の少なくとも１つのドメインの−５０℃（−５８°Ｆ）より低いガラス転移温度を有する靱性化剤を含む
ことを含む方法。
【手続補正２】
【補正対象書類名】明細書
【補正対象項目名】００６０
【補正方法】変更
【補正の内容】
【００６０】
本発明は様々な改変及び代替形態が可能であり得るけれども、特定の具体的態様が本明細書に例として示されそして詳細に記載されてきた。しかしながら、本発明は開示された特定の形態に限定されるようには意図されていない、ということが理解されるべきである。むしろ、本発明は、添付の請求項により定められる本発明の精神及び範囲内に入るすべての改変物、等価物及び代替物をカバーすべきである。
以下に、本願発明に関連する発明の実施の形態を列挙する。
実施形態１
接着剤処方物であって、
開始剤を含む活性剤部、及び
接着剤部
を含み、しかも該接着剤部は
アクリレートモノマー若しくはメタクリレートモノマー又はそれらの組合わせ、及び
該接着剤部の少なくとも１重量パーセントを構成するキレート化剤溶液
を含む接着剤処方物。
実施形態２
接着剤部が還元剤を含む、実施形態１に記載の接着剤処方物。
実施形態３
開始剤対還元剤のモル比が、約０．５から約１０の範囲にある、実施形態２に記載の接着剤処方物。
実施形態４
還元剤が、アニリン若しくはトルイジン又はそれらの組合わせを含む、実施形態２に記載の接着剤処方物。
実施形態５
キレート化剤溶液中のキレート化剤が、六座配位子、二座配位子若しくは三座配位子又はそれらのいずれかの組合わせを含む、実施形態１に記載の接着剤処方物。
実施形態６
キレート化剤が、エチレンジアミン四酢酸四ナトリウム塩（ＥＤＴＡＮａ4）を含む、実施形態５に記載の接着剤処方物。
実施形態７
キレート化剤溶液が、少なくとも一部が水である溶媒を含む、実施形態１に記載の接着剤処方物。
実施形態８
溶媒が更に、グリコール若しくはアルコール又はそれらの組合わせを含む、実施形態７に記載の接着剤処方物。
実施形態９
開始剤が過酸化物を含む、実施形態１に記載の接着剤処方物。
実施形態１０
開始剤が、ジベンゾイルペルオキシド（ＢＰＯ）若しくはクメンヒドロペルオキシド（ＣＨＰ）又はそれらの組合わせを含む、実施形態１に記載の接着剤処方物。
実施形態１１
開始剤が、一次開始剤又は単独開始剤を含む、実施形態１に記載の接着剤系。
実施形態１２
活性剤部が、担体、増粘剤、着色剤若しくは二次開始剤又はそれらのいずれかの組合わせを含む、実施形態１に記載の接着剤処方物。
実施形態１３
活性剤部が共開始剤を含む、実施形態１に記載の接着剤処方物。
実施形態１４
共開始剤対開始剤のモル比が、約０．５より小さい、実施形態１３に記載の接着剤処方物。
実施形態１５
接着剤処方物であって、
アクリレートモノマー若しくはメタクリレートモノマー又はそれらの組合わせを含むモノマー、
過酸化物を含む開始剤、
還元剤、しかも単独開始剤又は一次開始剤対還元剤のモル比は約０．５から約１０の範囲にあり、及び
該モノマーに実質的に可溶な靱性化剤であって、−５０℃（−５８°Ｆ）より低い少なくとも１つのドメインのガラス転移温度を有するコポリマーを含む靱性化剤
を含む接着剤処方物。
実施形態１６
靱性化剤が弾性ポリマーを含む、実施形態１５に記載の接着剤処方物。
実施形態１７
靱性化剤がブロックコポリマーを含む、実施形態１５に記載の接着剤処方物。
実施形態１８
靱性化剤が、スチレン−ブタジエン−スチレン（ＳＢＳ）コポリマーを含む、実施形態１５に記載の接着剤処方物。
実施形態１９
靱性化剤が、ラジアル型のポリマーを含む、実施形態１５に記載の接着剤処方物。
実施形態２０
衝撃改質剤を含む、実施形態１５に記載の接着剤処方物。
実施形態２１
衝撃改質剤が、コア−シェル構造化ポリマーを含む、実施形態２０に記載の接着剤処方物。
実施形態２２
衝撃改質剤が、メタクリレート−ブタジエン−スチレン（ＭＢＳ）コポリマーを含む、実施形態２０に記載の接着剤処方物。
実施形態２３
約−２５℃から約−５０℃（約−１３°Ｆから約−５８°Ｆ）の範囲の少なくとも１つのドメインのガラス転移温度を有する第２靱性化剤を含む、実施形態１５に記載の接着剤処方物。
実施形態２４
第２靱性化剤がポリクロロプレンを含む、実施形態２３に記載の接着剤処方物。
実施形態２５
ポリビニルアセテート若しくはその誘導体又はそれらの混合物を含む、実施形態１５に記載の接着剤処方物。
実施形態２６
ロウを含む、実施形態１５に記載の接着剤処方物。
実施形態２７
開始剤が、単独開始剤又は一次開始剤を含む、実施形態１５に記載の接着剤処方物。
実施形態２８
接着剤を製造する方法であって、
開始剤を含む活性剤部を調製し、そして
キレート化剤溶液と、アクリレートモノマー又はメタクリレートモノマーの少なくとも一方とを含む接着剤部を調製し、しかも該キレート化剤溶液は該接着剤部の少なくとも約１重量パーセントを構成する
ことを含む方法。
実施形態２９
接着剤部対活性剤部の容量比が、約１００：１から約２：１の範囲にある、実施形態２８に記載の接着剤処方物。
実施形態３０
接着剤部又は活性剤部の少なくとも一方が、リン酸エステルを含む付着促進剤を含む、実施形態２８に記載の接着剤系。
実施形態３１
開始剤対還元剤の前もって決定されたモル比にて開始剤及び還元剤を含む既知接着剤より低い重量損失を有する接着剤を製造する方法であって、
還元剤を含む接着剤部を用意し、そして
該接着剤部とは別個である活性剤部を用意し、しかも該活性剤部は開始剤を含み、
しかも硬化中該接着剤が該既知接着剤より低い重量損失を有するように、該前もって決定されたモル比より小さい開始剤対還元剤のモル比にて該還元剤及び該開始剤を用意する
ことを含む方法。
実施形態３２
接着剤のピーク発熱温度が、既知接着剤のピーク発熱温度より低い、実施形態３１に記載の方法。
実施形態３３
硬化中の接着剤のモノマー沸騰が、硬化中の既知接着剤のモノマー沸騰より少ない、実施形態３１に記載の方法。
実施形態３４
開始剤対還元剤の前もって決定されたモル比にて開始剤及び還元剤を含む既知接着剤より低い重量損失を有する接着剤を用いる方法であって、
還元剤を含む接着剤部を用意し、
該接着剤部とは別個である活性剤部を用意し、しかも該活性剤部は開始剤を含み、
しかも硬化中該接着剤が該既知接着剤より低い重量損失を有するように、該前もって決定されたモル比より小さい開始剤対還元剤のモル比にて該還元剤及び該開始剤を用意し、そして
該接着剤部と該活性剤部を一緒にする
ことを含む方法。
実施形態３５
硬化中の接着剤の重量損失が、０．５重量パーセントより少ない、実施形態３４に記載の方法。
実施形態３６
接着剤を製造する方法であって、
モノマー及び還元剤を含む接着剤部を調製し、
開始剤を含む活性剤部を調製し、そして
該接着剤の硬化中該接着剤の重量損失を低減するために、ポリビニルアセテート若しくはその誘導体又はそれらの組合わせを該接着剤部又は該活性剤部の少なくとも一方に添加する
ことを含む方法。
実施形態３７
ポリビニルアセテート若しくはその誘導体又はそれらの組合わせを添加することが、重量損失を少なくとも１重量パーセント低減する、実施形態３６に記載の方法。
実施形態３８
接着剤を製造する方法であって、
ポリマーでない開始剤を含む第１パートを調製し、そして
第１パートとは別個の第２パートであって、アクリレートモノマー若しくはメタクリレートモノマー又はそれらの組合わせを含む第２パートを調製し、
しかも第１パート又は第２パートの少なくとも一方は、靱性化剤の少なくとも１つのドメインの−５０℃（−５８°Ｆ）より低いガラス転移温度を有する靱性化剤を含む
ことを含む方法。
実施形態３９
開始剤が、単独開始剤又は一次開始剤を含む、実施形態３８に記載の方法。
実施形態４０
接着剤を用いる方法であって、
接着剤の第１パートを接着剤の第２パートと混合し、しかも第１パートはアクリレートモノマー若しくはメタクリレートモノマー又はそれらの組合わせ及び還元剤を含みそして第２パートは過酸化物を含み、
しかも第１パート若しくは第２パート又はそれらの組合わせは、−５０℃（−５８°Ｆ）未満の１つのドメインのガラス転移温度を有する靱性化剤を含み、
第１パートと第２パートの混合物を第１基材に施用し、そして
第２基材を第１基材に接着する
ことを含む方法。
実施形態４１
過酸化物が、ジベンゾイルペルオキシド（ＢＰＯ）を含む、実施形態４０に記載の方法。
実施形態４２
２つの物体を接着する方法であって、
第１物体及び第２物体を用意し、
接着剤を第１物体に又は第１物体及び第２物体の両方に施用し、しかも該接着剤は活性剤部と接着剤部を一緒にすることにより作られ、
しかも該活性剤部は開始剤を含み、そして該接着剤部はキレート化剤溶液と、還元剤と、アクリレートモノマー又はメタクリレートモノマーの少なくとも一方とを含み、該キレート化剤溶液は該接着剤部の１重量パーセントより多くを構成し、そして
第１物体と第２物体を該接着剤によって付着させる
ことを含む方法。
実施形態４３
キレート化剤溶液が、エチレンジアミン四酢酸四ナトリウム塩（ＥＤＴＡＮａ4）及び水を含む、実施形態４２に記載の方法。
実施形態４４
装置であって、接着剤で接着された部品を有する製品を含み、しかも実質的重合前の該接着剤の処方物が
アクリレートモノマー若しくはメタクリレートモノマー又はそれらの組合わせ、
還元剤、
過酸化物、及び
−５０℃（−５８°Ｆ）より低いガラス転移温度を含むコポリマー
を含む装置。
実施形態４５
製品であって、接着剤で接着された部品を含み、しかも施用前の該接着剤の処方物が
開始剤を含む活性剤部、及び
アクリレートモノマー若しくはメタクリレートモノマー又はそれらの組合わせ及び接着剤部の少なくとも１重量パーセントであるキレート化剤溶液を含む接着剤部
を含む製品。
実施形態４６
キレート化剤溶液が、エチレンジアミン四酢酸四ナトリウム塩（ＥＤＴＡＮａ4）及び水を含む、実施形態４５に記載の製品。
実施形態４７
キレート化剤溶液がエチレングリコールを含む、実施形態４６に記載の製品。
実施形態４８
活性剤部又は接着剤部の少なくとも一方が、ポリクロロプレン、ブタジエンとスチレンのコポリマー又はブタジエンとイソプレンのコポリマーの少なくとも一つを含む靱性化剤を含む、実施形態４７に記載の製品。